(57)【特許請求の範囲】
【請求項１】
成形直後におけるガラスブランクの板厚の１０％より小さい表面加工量で表面加工することによって、磁気ディスク用ガラス基板を製造する方法であって、
プレス金型を用いて熔融ガラスをプレス成形することにより、ガラスブランクを前記磁気ディスク用ガラス基板のガラス素板として作製する成形工程と、
主表面が成形工程時の表面凹凸の状態にある前記ガラス素板の前記主表面の一方を支持固定して前記ガラス素板に貫通する穴を開けるコアリング工程と、
前記穴が開けられた前記ガラス素板の端面の面取りを行う工程と、
前記面取りを行った前記ガラス素板の主表面に対して、研削及び研磨の少なくとも一方の表面加工を行う工程と、を有し、
前記成形工程で作製される前記ガラスブランクは、第１主表面と、前記第１主表面の表面凹凸に比べて表面凹凸が小さい第２主表面とを有し、
前記コアリング工程では、前記第２主表面を支持固定する、ことを特徴とする磁気ディスク用ガラス基板の製造方法。
【請求項２】
前記表面加工を行う工程では、前記ガラス素板の主表面の算術平均粗さＲaが０．１５ｎｍ以下になるように前記表面加工が行われる、請求項１に記載の磁気ディスク用ガラス基板の製造方法。
【請求項３】
前記成形工程で作製される前記ガラスブランクの板厚は、０．９ｍｍ以下である、請求項１または２に記載の磁気ディスク用ガラス基板の製造方法。
【請求項４】
前記コアリング工程では、前記主表面は、前記主表面と接触する弾性部材を用いて支持固定される、請求項１〜３のいずれか１項に記載の磁気ディスク用ガラス基板の製造方法。
【請求項５】
前記ガラス素板の端面の面取りを行った後、前記表面加工を行う前に、面取りされた前記端面の研磨を行う、請求項１〜４のいずれか１項に記載の磁気ディスク用ガラス基板の製造方法。
【発明の詳細な説明】
【技術分野】
【０００１】
本発明は、磁気ディスク用ガラス基板の製造方法及び磁気ディスク用ガラス基板に関する。
【背景技術】
【０００２】
今日、パーソナルコンピュータ、ノート型パーソナルコンピュータ、あるいはＤＶＤ（Digital Versatile Disc）記録装置等には、データ記録のためにハードディスク装置が内蔵されている。このハードディスク装置では、ガラス基板に磁性層が設けられた磁気ディスクが用いられ、磁気ディスクの面上を僅かに浮上させた磁気ヘッド（ＤＦＨ（Dynamic Flying Height)ヘッド)で磁性層に磁気記録情報が記録され、あるいは読み取られる。この磁気ディスクの基板には、ガラス基板が他の金属基板等に比べて塑性変形をしにくい性質を持つことから、ガラス基板が好適に用いられる。
【０００３】
一方、ハードディスク装置における記憶容量の増大の要請を受けて、磁気ディスクには磁気記録の高密度化が図られている。例えば、磁性層における磁化方向を基板の面に対して垂直方向にする垂直磁気記録方式を用いて、磁気記録情報エリアの微細化が行われている。これにより、１枚のディスク基板における記憶容量を増大させることができる。しかも、記憶容量の一層の増大化のために、磁気ヘッドの磁気記録面からの浮上距離を極めて短くして磁気記録情報エリアを微細化することも行われている。このような磁気ディスクの基板においては、磁性層の磁化方向が基板面に対して略垂直方向に向くように、磁性層が平らに形成される。このために、ガラス基板の表面粗さは可能な限り小さく作製されている。
また、磁気ヘッドの浮上距離が短いことによりヘッドクラッシュ障害やサーマルアスペリティ障害を引き起こし易い。これらの障害は磁気ディスクの主表面上の局部的な微小な凹凸の他に微細なパーティクル等の欠陥によっても発生するため、磁気ディスクの主表面の他に磁気ディスクの内周及び外周に沿った端面にある欠陥も可能な限り小さく作製されている。
【０００４】
このような磁気ディスクに用いるガラス基板の製造方法として、例えば、ガラス外周部の端面を規制することなく、ガラスを上型と下型との間でプレス成形処理した後、重心を中心として中央孔を形成する重心コアリング処理を行い、第１ラッピング処理、内周端面精密加工処理、内周端面研磨加工処理、第２ラッピング処理、ポリッシング処理および洗浄処理を行うハードディスク用ガラス基板の製造方法が知られている（特許文献１）。
【先行技術文献】
【特許文献】
【０００５】
【特許文献１】特開２００３−６３８３１号公報
【発明の概要】
【発明が解決しようとする課題】
【０００６】
上記公知の製造方法では、磁気ディスク用ガラス基板として作製されたガラス基板の主表面には、ナノスクラッチが残存し、十分に主表面の傷を取りきれない場合がある。ナノスクラッチとは、幅１μｍ以下であり深さ数ｎｍ程度の極めて浅い溝状の傷であり、研削、研磨によって除去されなかった傷の残りである。
このナノスクラッチの残存は、磁気ディスクの低コスト化のために、磁気ディスク用ガラス基板も作製コストの低下の要請を受けて、研削、研磨における取り代である表面加工量（研削量＋研磨量）を少なくするために生じた問題である。また、磁気ディスク用ガラス基板の主表面の表面粗さを従来に比べて小さくすることが求められているため、従来問題とならなかったナノスクラッチが問題となってきた。
【０００７】
そこで、本発明は、研削及び研磨における表面加工量を抑えつつ、上述したナノスクラッチの残存を抑制することができる磁気ディスク用ガラス基板の製造方法および磁気ディスク用ガラス基板を提供することを目的とする。
【課題を解決するための手段】
【０００８】
本発明者らは、ナノスクラッチの発生の原因を鋭意検討した結果、円板状のガラス素板の中央部に貫通孔を形成するためのコアリング、ガラス素板の端面の面取りを行うとき、ガラス素板を支持固定する支持台等の治具との接触により、ガラス素板の主表面に大きな傷が発生し、この傷が研削、研磨によって十分に取りきれず、ナノスクラッチとして残存することを知見した。また、面取りされたガラス素板の端面の研磨を行う際に、スペーサを挟んで複数のガラス素板を積層して複数のガラス素板を纏めて研磨するが、このとき、スペーサとの接触による傷や積層体を作るときの当てキズ等が発生し、ナノスクラッチとして残存する原因にもなっていた。そこで、本発明者らは、下記発明を想到するに至った。
【０００９】
本発明の一態様は、成形直後におけるガラスブランクの板厚の１０％より小さい表面加工量で表面加工することによって、磁気ディスク用ガラス基板を製造する方法である。当該製造方法は、  プレス金型を用いて熔融ガラスをプレス成形することにより、ガラスブランクを前記磁気ディスク用ガラス基板のガラス素板として作製する成形工程と、
主表面が成形工程時の表面凹凸の状態にある前記ガラス素板の前記主表面の一方を支持固定して前記ガラス素板に貫通する穴を開けるコアリング工程と、
前記穴が開けられた前記ガラス素板の端面の面取りを行う工程と、
前記面取りを行った前記ガラス素板の主表面に対して、研削及び研磨の少なくとも一方の表面加工を行う工程と、を有する。このとき、前記成形工程で作製される前記ガラスブランクは、第１主表面と、前記第１主表面の表面凹凸に比べて表面凹凸が小さい第２主表面とを有し、前記コアリング工程では、前記第２主表面を支持固定する。
また、前記ガラス素板の端面の面取りを行った後、前記表面加工を行う前に、面取りされた前記端面の研磨を行うことが好ましい。
【００１０】
また、本発明の他の一態様は、前記磁気ディスク用ガラス基板の製造方法により製造された磁気ディスク用ガラス基板の前記主表面に、少なくとも磁性層を成膜することを特徴とする磁気ディスク用ガラス基板である。
【発明の効果】
【００１１】
上述の磁気ディスク用ガラス基板の製造方法および磁気ディスク用ガラス基板によれば、研削及び研磨における表面加工量を抑えつつ、従来問題となっていたナノスクラッチの残存を抑制することができる。
【図面の簡単な説明】
【００１２】
【図１】（ａ）〜(ｃ)は、本発明の磁気ディスク用ガラス基板を用いて作製される磁気ディスクを説明する図である。
【図２】本実施形態の磁気ディスク用ガラス基板の製造方法の一例のフローを示すフローチャートである。
【図３】本実施形態の磁気ディスク用ガラス基板の製造方法の中のプレス成形の一例を説明する図である。
【図４】本実施形態の磁気ディスク用ガラス基板の製造方法の中のコアリングの一例を説明する図である。
【図５】（ａ），（ｂ）は、本実施形態の磁気ディスク用ガラス基板の製造方法の中のラッピングの一例を説明する図である。
【発明を実施するための形態】
【００１３】
以下、本発明の磁気ディスク用ガラス基板の製造方法および磁気ディスク用ガラス基板について詳細に説明する。図１（ａ）〜(ｃ)は、本実施形態で作製される磁気ディスク用ガラス基板を用いて作製される磁気ディスク１を説明する図である。
【００１４】
（磁気ディスクおよび磁気ディスク用ガラス基板）
図１（ａ）に示す、ハードディスク装置に用いる磁気ディスク１は、円環状の磁気ディスク用ガラス基板（以降、ガラス基板という）２の主表面に、図１（ｂ）に示すように少なくとも磁性層（垂直磁気記録層）等を含む層３Ａ，３Ｂを成膜している。より具体的には、層３Ａ，３Ｂには、例えばガラス基板２の主表面上に、主表面に近いほうから順に、少なくとも付着層、下地層、磁性層（磁気記録層）、保護層、潤滑層が積層された構成になっている。
例えばガラス基板２を、真空引きを行った成膜装置内に導入し、ＤＣマグネトロンスパッタリング法にてＡｒ雰囲気中で、ガラス基板の主表面上に付着層から磁性層まで順次成膜する。付着層としては例えばＣｒＴｉ、下地層としては例えばＣｒＲｕを用いることができる。さらに、例えばＣｏＴａＺｒ／Ｒｕ／ＣｏＴａＺｒの軟磁性層、ＣｏＣｒＳｉＯ2の非磁性グラニュラー下地層、ＣｏＣｒＰｔ−ＳｉＯ2・ＴｉＯ2のグラニュラー磁性層等が形成される。上記成膜後、例えばＣＶＤ法によりＣ２Ｈ４を用いて保護層を成膜し、同一チャンバ内で、表面に窒素を導入する窒化処理を行うことにより、磁気記録媒体を形成することができる。その後、例えばＰＦＰＥ（ポリフルオロポリエーテル）をディップコート法により保護層上に塗布することにより、潤滑層が形成される。
【００１５】
磁気ディスク１は、図１（ｃ）に示すように、ハードディスク装置の磁気ヘッド４Ａ，４Ｂのそれぞれが、磁気ディスク１の高速回転、例えば７２００ｒｐｍの回転に伴って磁気ディスク１の表面から１０ｎｍ以下、例えば５ｎｍ浮上する。すなわち、図１（ｃ）中の距離Ｈが１０ｎｍ以下、例えば５ｎｍである。この状態で、磁気ヘッド４Ａ，４Ｂは、磁性層に情報を記録し、あるいは読み出しを行う。この磁気ヘッド４Ａ，４Ｂの浮上によって、磁気ヘッド４Ａ，４Ｂは、磁気ディスク１に対して摺動することなく、しかも近距離で磁性層に対して記録あるいは読み出しを行うので、磁気記録情報エリアの微細化と磁気記録の高密度化を実現する。
このとき、磁気ディスク１のガラス基板２の中央部から外周エッジ部５まで、目標とする表面精度で正確に加工され、距離Ｈを１０ｎｍ以下に保った状態で磁気ヘッド４Ａ，４Ｂを正確に動作させることができる。
このような磁気ディスク１に用いるガラス基板２は、後述する工程を経て得られるが、ガラス基板２の主表面の表面粗さ、すなわち算術平均粗さＲa（ＪＩＳ  Ｂ  ０６０１:２００１）は０．１５ｎｍ以下、例えば０．０３〜０．１５ｎｍであることが、距離Ｈを１０ｎｍ以下に保って磁気ヘッド４Ａ，４Ｂを正確に動作させる上で好ましい。また、主表面の最大表面粗さＲmax（ＪＩＳ  Ｂ  ０６０１:２００１）が２ｎｍ以下であることが好ましい。勿論、ガラス基板２には上述したナノスクラッチが残存していないことが好ましい。算術平均粗さＲa及び最大表面粗さＲmaxは、ガラス基板２中の１μｍ×１μｍの計測エリアについて、２５６×２５６の計測点を原子間力顕微鏡で計測することにより得られる。
【００１６】
本実施形態における磁気ディスクに用いるガラス基板２の材料として、アルミノシリケートガラス、ソーダライムガラス、ボロシリケートガラス、アルカリアルミノシリケートガラス、アルカリボロシリケートガラスなどを用いることができる。特に、化学強化を施すことができ、また主表面の平坦度及びガラス基板の強度において優れた磁気ディスク用ガラス基板を作製することができるという点で、アルカリアルミノシリケートガラスを好適に用いることができる。
【００１７】
本実施形態の磁気ディスク用ガラス基板の組成は限定するものではないが、本実施形態のガラス基板２は好ましくは、酸化物基準に換算し、モル％表示で、
・ＳｉＯ２：５０〜７５％、
・Ａｌ２Ｏ３：１〜２０％、
・ＬｉＯ２、Ｎａ２Ｏ及びＫ２Ｏから選択される少なくとも１種の成分：合計で１２〜３５％、
・ＭｇＯ、ＣａＯ、ＳｒＯ、ＢａＯ及びＺｎＯから選択される少なくとも１種の成分：合計で０〜２０％、
・ＺｒＯ２、ＴｉＯ２、Ｌａ２Ｏ３、Ｙ２Ｏ３、Ｔａ２Ｏ５、Ｎｂ２Ｏ５及びＨｆＯ２から選択される少なくとも１種の成分：合計で０〜１０％、
を有する組成からなるアルミノシリケートガラスである。なお、アモルファスのアルミノシリケートガラスであることが好ましい。
また、ガラス基板２は、円環状の薄板のガラス基板である。ガラス基板２のサイズは限定されないが、例えば、公称直径２．５インチの磁気ディスク用ガラス基板に好適である。
以下、ガラス基板２の製造工程について説明する。図２は、磁気ディスク用ガラス基板の製造方法の一例のフローを示すフローチャートである。
【００１８】
（１）板状のガラスブランクの作製（プレス成形）
板状のガラスブランクの作製では、プレス金型を用いて熔融ガラスをプレス成形することによりガラスブランクを作製する（ステップＳ１０）。図３は、本実施形態で行うプレス成形の一例を説明する図である。
プレス成形の工程では、図３に示すプレス金型を用いる。具体的には、受けゴブ形成型である下型１０上に、溶融ガラスからなるガラスゴブ（ガラス塊）が供給され、下型１０と対向するゴブ形成型である上型１２とを使用してガラスゴブが挟まれてプレス成形される。これにより、磁気ディスク用ガラス基板の元となる円板状のガラスブランク１４が成形される。なお、プレス成形は、図３に示すプレス金型に限られず、落下するガラスゴブをガラスゴムの両側からプレス金型で挟んでプレス成形する、特開２０１１−１３８５８９号公報に開示されるプレス成形方法を用いることもできる。なお、後述するラッピング、研削、第１研磨及び第２研磨における取り代である表面加工量（ラッピング量+研削量＋研磨量）を小さくしても、目標とする板厚、例えば０．８ｍｍを確保でき、目標とする表面粗さ、例えば算術平均粗さＲaを０．１５ｎｍ以下とすることができ、しかも、コストの増大を抑制する点から、プレス成形で作製されるガラスブランク１４の板厚が０．９ｍｍ以下となるように、プレス成形することが好ましい。
なお、成形直後の板状のガラスをガラスブランクといい、このガラスブランクを用いて以降の加工処理が施されるとき、この板状のガラスをガラス素板という。
【００１９】
（２）コアリング工程
次に、作製された円板状のガラスブランク１４を磁気ディスク用ガラス基板のガラス素板１４として用いてコアリングが施される（ステップＳ１２）。図４は、本実施形態におけるコアリングの一例を説明する図である。コアリング工程では、具体的には、図４に示すように、円筒状のダイヤモンドドリル１６を用いて、円板状のガラス素板１４の中心部に内孔を形成し、円環状のガラス素板１４をつくる。このとき、ガラス素板１４を支持台１８に載せて固定して内孔を形成する。支持台１８によるガラス素板１４の支持固定は、支持台１８の表面に設けられた吸引口を通してガラス素板１４を吸引することにより行われる。すなわち、プレス成形時の主表面の表面凹凸の状態を有するガラス素板１４の主表面の一方を支持固定してガラス素板１４に貫通する穴を開ける。この場合、支持固定するガラス素板の主表面には、表面凹凸（表面粗さ）の小さい側の主表面が用いられることが好ましい。プレス金型を用いたプレス成形では、図３に示すようなプレス成形で作製されたガラスブランク１４を下型１０から取り出す際、容易に取り出せるように下型１０の表面に固体潤滑剤（例えば窒化ホウ素）を塗布する。このため、ガラスブランク１４と下型１０の表面との間に形成される潤滑層により、潤滑層と接するガラスブランク（ガラス素板）１４の主要面の表面粗さは粗くなる。これに対して上型１２に向く主表面の表面粗さは下型１０に向く主表面に比べて細かい。したがって、上型１２に向くガラスブランク１４の主表面、すなわち上型１２に向くガラス素板１４の主表面を支持台１８に接触させる面とすることが好ましい。これにより、ダイヤモンドドリル１６を用いた穿孔によって、支持台１８に支持固定されたガラス素板１４の位置ずれを抑制することができる。位置ずれが生じると、ガラス素板１４の主表面に傷が形成されやすく、ナノクラックが残存し易くなる。すなわち、プレス成形で作製されるガラスブランク１４は、第１主表面と表面粗さ（表面凹凸）が第１主表面に比べて小さい第２主表面とを有し、コアリング時、表面凹凸が第１主表面に対して小さい第２主表面が支持台１８に接触して支持台１８に支持固定される。また、支持台１８にはガラス素板１４の主表面と接触する部分に弾性部材が設けられ、この弾性部材を用いてガラス素板１４を支持固定することが、ガラス素板１４の主表面に傷をつけない点で好ましい。
【００２０】
（３）チャンファリング工程
コアリング工程の後、円板状のガラス素板１４の端部（外周端面及び内周端面）に面取り面を形成するチャンファリング（面取り）工程が行われる（ステップＳ１４）。チャンファリング工程では、コアリング工程によって円環状に加工されたガラス素板１４の外周面および内周面に対して、例えば、ダイヤモンド砥粒を用いた総型砥石等によって面取りが施される。総型砥石とは、複数の砥粒サイズと、ガラス素板１４をチャンファリングのために当接させる砥石面の傾斜角度が異なる複数の砥石型が用意された研削用工具である。総型砥石は、例えば、特許第３０６１６０５号公報に記載の工具が例示される。この総型砥石により、面取りを施しつつ、ガラス素板１４の直径も所定の大きさ、例えば６５ｍｍに揃えられる。ガラス素板１４の端部には、主表面に対して垂直な面取りされなかった側壁面と、面取りされた面取り面とを有するが、以降では、側壁面及び面取り面を纏めて端面という。
【００２１】
（４）端面研磨工程
次に、円環状のガラス素板１４の端面研磨（エッジポリッシング）が行われる（ステップＳ１６）。
端面研磨では、円環状のガラス素板１４の内周端面及び外周端面をブラシ研磨により鏡面仕上げを行う。このとき、スペーサ等の端面研磨用の治具をガラス素板１４間に挟んで積層した複数のガラス素板１４を、研磨ブラシを用いて研磨を行う。さらに、研磨に用いる研磨液は、酸化セリウム等の微粒子を遊離砥粒として含む。端面研磨を行うことにより、ガラス素板１４の端面での塵等が付着した汚染、ダメージあるいは傷等の損傷の除去を行うことにより、サーマルアスペリティの発生の防止や、ＮａやＫ等のコロージョンの原因となるイオン析出の発生を防止することができる。
【００２２】
（５）ラッピング工程（第１研削工程）
次に、端面研磨されたガラス素板１４の両主表面に対して、アルミナ系遊離砥粒（粒子サイズ：直径５〜５０μｍ程度）を用いたラッピング加工を行う（ステップＳ１８）。図５（ａ）は、ラッピングで使用されるラッピング装置２０の概略断面図である。図５（ｂ）は、図５（ａ）中のＸ−Ｘ線に沿った断面図である。なお、後述する研削工程、第１研磨工程及び第２研磨工程に使用される研削装置及び研磨装置においても、ラッピング装置２０と略同様の構成とすることができる。ラッピングでは、ガラス素板１４の平坦度を目標とする範囲に収まるようにガラス素板１４の主表面が研削される。
【００２３】
ラッピング装置２０は、遊星歯車運動式のガラス素板の両主表面を研削する加工装置である。ラッピング装置２０は、装置本体部Ａとスラリー循環装置Ｂとを有する。装置本体部Ａは、保持板２３ａ、２４ａ、ラッピング定盤である上下定盤（上定盤２３、下定盤２４）、キャリア２５、太陽ギア２６、インターナルギア２７を有している。
【００２４】
上定盤２３、下定盤２４は、鋳鉄で形成されている。上定盤２３と下定盤２４とは互いに反対方向に回転するようになっている。
太陽ギア２６とインターナルギア２７は上定盤２３と下定盤２４との間に配置されており、太陽ギア２６とインターナルギア２７の間に複数のキャリア２５が配置されている。図５（ｂ）では、５つのキャリア２５が設けられているが、この数に限定されない。
キャリア２５は、複数のガラス素板１４を保持している。図５（ｂ）では、１つのキャリア２５に４つのガラス素板１４が設けられるが、この数に限定されない。
キャリア２５の外周には太陽ギア２６とインターナルギア２７とに噛み合う歯車が形成されている。上下定盤２３，２４の回転と共に太陽ギア２６とインターナルギア２７が回転することにより、キャリア２５が自転及び公転（遊星歯車運動）するようになっている。
【００２５】
上記構成のラッピング装置２０において、上下定盤２３，２４の間にキャリア２５により保持したガラス素板１４を密着させ、このキャリア２５を太陽ギア２６とインターナルギア２７とに噛合させ、ガラス素板１４を上下定盤２３，２４によって挟圧する。その後、パッド２１とガラス素板１４の主表面との間に遊離砥粒を含んだスラリーを供給して回転させることによって、ガラス素板１４が上下定盤２３，２４上で自転しながら公転（遊星歯車運動）して両面を同時に表面加工する。
【００２６】
図５（ａ）に示されるスラリー循環装置Ｂは、送液管３２（供給経路）、排液管３３（排出経路）、送液溝３４、排液受け３５、送液ポンプ３６、スラリータンク３７を備えている。
送液管３２から供給されたスラリーは送液溝３４を通して、パッド２１とガラス素板１４との間に必要十分に供給される。送液管３２の末端にフィルタ３８が備えられ、排液管３３の末端にフィルタ３９が備えられ、ラッピング中に発生する塵埃を除去するようになっている。
【００２７】
送液管３２は、一端を送液ポンプ３６に取り付けられ、他端を送液溝３４に取り付けられている。送液溝３４は上定盤２３の上部に取り付けられており、上定盤２３に穿孔された複数の孔を通して、スラリーをラッピング装置２０（上定盤２３と下定盤２４の間）に供給する。
排液管３３は、一端を排液受け３５に取り付けられ、他端をスラリータンク３７に取り付けられている。排液受け３５は下定盤２４から排出されたスラリーを受けるためのものであり、その底に穿孔された複数の孔を通して排液管３３に連結されている。これにより、ガラス素板１４の研磨に使用されて排液受け３５に排出されたスラリーが排液管３３内に流れ込み、スラリータンク３７に貯えられる。
【００２８】
スラリータンク３７は、排液管３３から排出されたスラリーを一時的に貯える容器である。送液ポンプ３６は、スラリータンク３７内のスラリーを吸い上げて、送液管３２、送液溝３４を介して再び上定盤２３に供給する。
フィルタ３８は、送液管３２と送液溝３４の間に設けられており、スラリーに混入している塵埃を濾過してからスラリーを装置本体部Ａに導入する。フィルタ３９は、排液管３３とスラリータンク３７の間に設けられており、排出されたスラリーに混入している塵埃を濾過してスラリーをスラリータンク３７に導入する。
【００２９】
（６）固定砥粒による研削工程（第２研削工程）
固定砥粒による研削工程では、研削装置を用いて円環状で板状のガラス素板１４の両側の主表面に対して研削加工を行う（ステップＳ２０）。研削装置は、図５（ａ），（ｂ）に示すラッピング装置２０に対して以下の点を除き、同様の構成を有する研削装置を用いる。この研削装置は、ラッピング装置２０が遊離砥粒を用いるのに対し、固定砥粒を用いる点である。例えば、パッド２１の替わりに、ダイヤモンド砥粒を分散させたダイヤモンドシート等が用いられる。
なお、上述した（５）の工程で行うラッピングと、（６）の工程で行う固定砥粒による研削は、後述するガラス素板１４の主表面粗さを低減する研磨（第１研磨及び第２研磨）の前に、平坦度を向上し、板厚を揃え、あるいは、さらに、うねりを低減するために行う研削として位置づけられる。したがって、（５）の工程で行うラッピングは、第１研削といい、（６）の工程で行う固定砥粒による研削は第２研削ともいう。
【００３０】
（７）第１研磨（主表面研磨）工程
次に、円環状のガラス素板１４の主表面に第１研磨が施される（ステップＳ２２）。第１研磨は、図５（ａ），（ｂ）に示す加工装置と同様の構成を有する研磨装置を用いて遊離砥粒で行われる。研磨剤である遊離砥粒には、粒子サイズ（直径）が略０．５〜２．０μｍの酸化セリウム、酸化ジルコニウム、酸化チタン等の微粒子が用いられる。この粒子サイズは、研削工に用いるダイヤモンド砥粒の粒子サイズに比べて小さい。第１研磨は、（６）の研削により主表面に残留した傷、歪みの除去、うねり、微小うねりの調整を目的とする。
【００３１】
（８）化学強化工程
次に、第１研磨後の円環状のガラス素板１４は化学強化される（ステップＳ２４）。化学強化液として、例えば硝酸カリウム（６０重量％）と硝酸ナトリウム（４０重量％）の混合液等を用いることができる。化学強化では、化学強化液が、例えば３００℃〜５００℃に加熱され、洗浄したガラス素板１４が、例えば２００℃〜３００℃に予熱された後、円環状のガラス素板１４が化学強化液中に、例えば１時間〜４時間浸漬される。この浸漬の際には、円環状のガラス素板１４の両主表面全体が化学強化されるように、複数の円環状のガラス素板１４の端部を保持して収納するかご（ホルダ）を用いて行うことが好ましい。
このように、ガラス素板１４を化学強化液に浸漬することによって、ガラス素板１４の表層にあるＬｉイオン及びＮａイオンが、化学強化液中のイオン半径が相対的に大きいＮａイオン及びＫイオンにそれぞれ置換され、ガラス素板１４の表面に圧縮層が形成されることにより強化される。なお、化学強化処理された円環状のガラス素板１４は洗浄される。例えば、硫酸で洗浄された後に、純水等で洗浄される。
【００３２】
（９）第２研磨（最終研磨）工程
次に、化学強化されて十分に洗浄されたガラス素板１４に第２研磨が施される（ステップＳ２６）。第２研磨は、主表面の鏡面研磨を目的とする。第２研磨では例えば、第１研磨と同様の構成の研磨装置を用いる。このとき、第１研磨と異なる点は、遊離砥粒の種類及び粒子サイズが異なることと、パッドの硬度が異なることである。パッドは、発泡ウレタン等のウレタン製研磨パッド、スエードパッド等が用いられる。
第２研磨に用いる遊離砥粒として、例えば、研磨液に混濁させたシリカからなるコロイダルシリカ等の微粒子（粒子サイズ：直径１０〜５０ｎｍ程度）が用いられる。この微粒子は、第１研磨で用いる遊離砥粒に比べて細かい。コロイダルシリカ等の微粒子が混濁した研磨液（スラリー）には、シリカが例えば０．１〜４０質量％、好ましくは、３質量％〜３０質量％含むことが、研磨の加工効率を確保し、表面粗さを高める点で好ましい。
研磨されたガラス素板１４は洗浄される。洗浄では、中性洗浄液あるいはアルカリ性洗浄液を用いた洗浄であることが、洗浄によってガラス表面に傷等の欠陥を形成せず、さらに表面粗さを粗くさせない点で好ましい。これにより、主表面の算術平均粗さＲaを０．１５ｎｍ以下、例えば０．０３〜０．１５ｎｍとすることができる。中性洗浄液の他に、純水、酸（酸性洗浄液）、ＩＰＡ等を用いた複数の洗浄処理を施すこともできる。こうして、ガラス素板１４を洗浄することにより、磁気ディスク用ガラス基板２が作製される。
【００３３】
本実施形態のガラス素板１４の加工において、ガラス素板１４に対してコアリング及びチャンファリング（面取り）が行われた後、あるいは、さらには端面研磨が行われた後、ラッピングが行われる。このように、コアリング及びチャンファリング（面取り）が行われた後、あるいはさらに端面研磨が行われた後にラッピングを行うのは、コアリングの際に、図４に示すように支持台１８に接触するガラス素板１４の主表面に傷ができても、効率よくラッピングにより傷を除去することができるからである。また、チャンファリング（面取り）、あるいはさらに端面研磨の際に、ガラス素板１４を固定支持するときに主表面が支持部材等の治具やスペーサ等と接触することで主表面に傷ができても、効率よくラッピングにより傷を除去することができる。
【００３４】
また、（５）のラッピングから（９）の第２研磨にいたるガラス素板１４の主表面の表面加工では、磁気ディスク用ガラス基板２の低コスト化を目指すために、加工による主表面の取り代である表面加工量を、プレス成形直後のガラスブランク１４の板厚の１０％より小さくする。この場合、上記表面加工量はプレス成形直後のガラスブランク１４の板厚の４．８％以上であることが好ましい。すなわち、プレス成形直後のガラスブランク１４における板厚と第２研磨による表面加工後のガラス素板１４における板厚との差分は、プレス成形直後のガラスブランク１４における板厚の１０％の厚さより小さくする。この場合、上記差分はプレス成形直後のガラスブランク１４における板厚の４．８％以上であることが実用上主表面を加工する点で好ましい。例えば、プレス成形直後のガラスブランク１４の板厚が０．８５ｍｍの場合、５０μｍを（５）のラッピングから（９）の第２研磨にいたるガラス素板１４の主表面の表面加工量とする。この場合、（５）のラッピング及び（６）の研削における取り代である表面加工量（ラッピング量＋研削量）は略２９〜３９μｍであることが好ましく、（７）の第１研磨における取り代である表面加工量（研磨量）は略１０〜２０μｍであることが好ましく、（９）の第２研磨における取り代である表面加工量（研磨量）は略１〜２μｍであることが好ましい。
【００３５】
このように、ガラス素板１４の主表面の表面加工における表面加工量をプレス成形直後のガラスブランク１４における板厚の１０％より小さくすることによって、表面加工によって従来除去されていた、例えば幅が略０．５μｍ以下、深さが略５ｎｍ以下のナノスクラッチが残存するようになってきた。このため、本実施形態では、このナノスクラッチが残存しないように、ガラス素板１４のコアリング及びチャンファリング（面取り）を行った後、あるいはさらに端面研磨を行った後、ラッピングを行う。これにより、ナノスクラッチが残存しなくなるとともに、ガラス素板１４の主表面の算術平均粗さＲaが０．１５ｎｍ以下になるようなラッピング、研削、研磨等の表面加工が実現される。しかも、プレス成形直後のガラスブランクにおける板厚の１０％より小さい表面加工量でガラス素板１４の主表面の表面加工を行うことができるので、ガラス基板２の製造において低コストを実現できる。
【００３６】
（実施例、従来例、比較例）
本実施形態の磁気ディスク用ガラス基板の製造方法の効果を確認するために、上述した実施形態の製造方法を一部変更して２．５インチの磁気ディスク用ガラス基板を種々作製した。作製したガラス基板２は、上述した実施形態のガラス組成を満たす。
【００３７】
下記表１には、ガラス基板の製造方法の工程の順番と、プレス成形時のガラスブランク１４の板厚と、第２研磨後のガラス素板１４の板厚と、ナノスクラッチの有無を示している。ナノスクラッチの有無は、第２研磨終了後のガラス素板１４の主表面を、光学式欠陥検査装置（ＫＬＡ−Ｔｅｎｃｏｒ社製、商品名：ＯＳＡ６１００）を用いて検査した後、画像を目視で見て確認した。
【００３８】
【表１】
0005977520.tif 000002
【００３９】
従来例及び比較例２は、プレス成形後、ラッピング（第１研削）、コアリング、チャンファリング、端面研磨、の順番とし、比較例１及び実施例１，２は、プレス成形後、コアリング、チャンファリング、端面研磨、ラッピング（第１研削）の順番とした。一方、従来例及び比較例１は、プレス成形時のガラスブランクの板厚を０．９ｍｍとし、表面加工量を０．１ｍｍ（プレス成形時の板厚の１１．１％）として、０．８ｍｍの板厚のガラス基板２を作製した。比較例２及び実施例１は、プレス成形時のガラスブランクの板厚を０．８８ｍｍとし、表面加工量を０．０８ｍｍ（プレス成形時の板厚の９．１％）として、０．８ｍｍの板厚のガラス基板２を作製した。実施例２は、プレス成形時のガラスブランクの板厚を０．８４ｍｍとし、ラッピング（第１研削）を行わず、固定砥粒による研削（第２研削）、第１研磨及び第２研磨を行って、表面加工量を０．０４ｍｍ（プレス成形時の板厚の４．８％）として、０．８ｍｍの板厚のガラス基板２を作製した。
【００４０】
表１の結果より、従来例、比較例１のように、表面加工量を０．１ｍｍ（プレス成形時の板厚の１１．１％）とした場合、コアリング、チャンファリング、端面研磨、ラッピングの順番に依存することなく、ナノスクラッチが十分に除去されている。これに対して、比較例２のように、表面加工量を０．０８ｍｍ（プレス成形時の板厚の９．１％）とした場合、ナノスクラッチが残存することがわかる。一方、比較例２と異なり、プレス成形後、コアリング、チャンファリング、端面研磨、ラッピングの順番で加工する実施例１では、表面加工量を０．０８ｍｍ（プレス成形時の板厚の９．１％）とした場合でも、ナノスクラッチが除去されることがわかる。また、実施例２より、表面加工量を０．０４ｍｍ（プレス成形時の板厚の４．８％）とした場合でも、ナノスクラッチが除去されることがわかる。
また、実施例１，２は、ガラス素板の主表面の算術平均粗さＲaが０．１５ｎｍ以下であることも確認された。
【００４１】
以上より、成形工程（プレス成形）直後のガラスブランク１４における板厚と第２研磨終了後のガラス素板１４における板厚との差分、すなわち、ラッピング（第１研削）、固定砥粒による研削（第２研削）、第１研磨及び第２研磨における表面加工量を、プレス成形直後のガラスブランク１４における板厚の１０％の厚さより小さくし、例えば９．１％以下とし、プレス成形後、コアリングチャンファリング、端面研磨をした後、ラッピングを行うことが、有効であることがわかる。このとき、実施例２より、プレス成形直後のガラスブランク１４における板厚の４．８％の厚さ以上の表面加工量があればナノスクラッチを除去することができることも確認された。
【００４２】
以上、本発明の磁気ディスク用ガラス基板の製造方法および磁気ディスク用ガラス基板について詳細に説明したが、本発明は上記実施形態及び実施例に限定されず、本発明の主旨を逸脱しない範囲において、種々の改良や変更をしてもよいのはもちろんである。
【符号の説明】
【００４３】
１  磁気ディスク
２  ガラス基板
３Ａ，３Ｂ  層
４Ａ，４Ｂ  磁気ヘッド
５  外周エッジ部
１０  下型
１２  上型
１４  ガラス素板（ガラスブランク）
１６  ダイヤモンドドリル
１８  支持台
２０  ラッピング装置
２３  上定盤
２３ａ,２４ａ  保持板
２４  下定盤
２５  キャリア
２６  太陽ギア
２７  インターナルギア
３２  送液管
３３  排液管
３４  送液溝
３５  排液受け
３６  送液ポンプ
３７  スラリータンク
３８，３９  フィルタ
Ａ  研磨装置本体部
Ｂ  スラリー循環装置
【図１】
0005977520.tif 000003
【図２】
0005977520.tif 000004
【図３】
0005977520.tif 000005
【図４】
0005977520.tif 000006
【図５】
0005977520.tif 000007